1つ以上の量子ドットと、小分子化合物および/または非共役ポリマー化合物から選択される少なくとも1種の有機エミッタとを含む組成物。前記少なくとも1種の有機エミッタが、蛍光性小分子化合物から選択されることを特徴とする、請求項1に記載の組成物。前記少なくとも1種の有機エミッタが、燐光性非共役ポリマー化合物から選択されることを特徴とする、請求項1または2に記載の組成物。前記燐光性非共役ポリマー化合物の少なくとも1種が金属錯体を含み、その金属が、遷移金属、希土類、ランタニド、およびアクチニドから選択されることを特徴とする、請求項1~3のいずれか一項に記載の組成物。前記金属錯体が、Ir、Ru、Os、Eu、Au、Pt、Cu、Zn、Mo、W、Rh、Pd、またはAgから選択される金属を含むことを特徴とする、請求項4に記載の組成物。前記1つ以上の量子ドットの少なくとも1つのものの発光波長が、前記有機エミッタの発光波長よりも長いことを特徴とする、請求項1~5のいずれか一項に記載の組成物。前記少なくとも1つの量子ドットと前記有機エミッタとの比が、体積で、0.01:1から0.2:1であることを特徴とする、請求項1~6のいずれか一項に記載の組成物。前記少なくとも1つの量子ドットを、0.01~20wt、好ましくは0.05~10wt、特に好ましくは0.1~5wtから選択される濃度範囲で含むことを特徴とする、請求項1~7のいずれか一項に記載の組成物。蛍光性小分子エミッタとホスト化合物とを含む、請求項1~8のいずれか一項に記載の組成物。前記ホスト化合物が、アントラセン、ベンゾアントラセン、トリアリールアミン、インデノフルオレン、フルオレン、スピロビフルオレン、フェナントレン、デヒドロフェナントレン、チオフェン、トリアジン、ならびにそれらの異性体および誘導体から選択されることを特徴とする、請求項9に記載の組成物。燐光性非共役ポリマーを含み、その非共役ポリマーはホスト化合物を含む少なくとも1つの単位を含む、請求項1~8のいずれか一項に記載の組成物。前記ホスト化合物が、ケトン、カルバゾール、インドロカルバゾール、インデノカルバゾール、トリアリールアミン、インデノフルオレン、フルオレン、スピロビフルオレン、フェナントレン、ジヒドロフェナントレン、チオフェン、ピリジン、ピリミジン、トリアジン、ホスフィン、ホスフィンオキシド、ならびにそれらの異性体および誘導体から選択される、請求項11に記載の組成物。ホスト材料、正孔輸送材料HTM、正孔注入材料HIM、正孔遮断材料HBM、電子輸送材料EIM、電子注入材料EIM、電子遮断材料EBM、およびエミッタ材料から選択される、少なくとも1種のさらなる有機機能材料を含み、これらの材料は小分子、共役ポリマー、非共役ポリマー、オリゴマーおよびデンドリマーから選択できる、請求項1~12のいずれか一項に記載の組成物。前記有機エミッタが、ホスト材料、HTM、HIM、ETM、EIMから選択される、少なくとも1つのさらなる有機官能基を含む非共役ポリマー化合物であることを特徴とする、請求項1~13のいずれか一項に記載の組成物。前記少なくとも1つの量子ドットが、II-VI族、III-V族、IV-VI族およびIV族の半導体、好ましくは、ZnO、ZnS、ZnSe、ZnTe、CdS、CdSe、CdTe、HgS、HgSe、HgTe、MgS、MgSe、GeS、GeSe、GeTe、SnS、SnSe、SnTe、PbO、PbS、PbSe、PbTe、GaN、GaP、GaAs、GaSb、InN、InP、InAs、InSb、AlN、AlP、AlAs、AlSb、GaN、GaP、GaAs、GaSb、およびそれらの組み合わせから選択されることを特徴とする、請求項1~14のいずれか一項に記載の組成物。請求項1~15のいずれか一項に記載の組成物と、少なくとも1種の有機溶媒とを含む配合物。エレクトロルミネッセントデバイスを作製するための、請求項16に記載の配合物の使用。請求項1~15のいずれか一項に記載の組成物を含む層、または、請求項16に記載の配合物を使用して作製した層を含む、エレクトロルミネッセントデバイス。アノードと、カソードと、エミッタ層とを含む発光ダイオードであり、そのエミッタ層はアノードとカソードの間に位置することを特徴とする、請求項18に記載のエレクトロルミネッセントデバイス。青波長範囲、緑波長範囲、赤波長範囲、および赤外波長範囲から選択される少なくとも1つの波長範囲で発光するか、白色光を発光することを特徴とする、請求項18または19に記載のエレクトロルミネッセントデバイス。[実施例]例1材料以下の材料は、例として、本発明において使用することができる。ポリマーP1は、所与の比で、対応するモノマーのラジカル重合により合成することができる。モノマーを、200ml乾燥トルエンに溶解し、アルゴンで脱気する。開始剤としてAIBNを添加することによって、反応を開始させる。次いで、反応混合物を、75°Cに、16時間加熱し、10mlメタノールを添加することによって止める。溶媒を、真空中で除去し、残留物を、THFに溶解する。ポリマーを、メタノール中で、沈殿によって単離し、真空中で乾燥させる。P2の合成は、DE102009023154.4に詳細に記載されている。ポリマーP3の合成は、DE102010006377.0に詳細に記載されている。ポリマーP4は、WO03/048225に開示されている通り、鈴木カップリングによって合成する。赤色量子ドットQD1は、コア-シェル型量子ドットであり、PlasmachemGmbH、Berlin、Germanyから購入することができる。QD1は、CdSe球形コア、エピタキシャルZnSシェルで覆われたコアを有する。QD1は、ほとんどトリオクチルホスフィンオキシドからなる疎水性表面層を有する。QD1の発光極大は、630nm/-5nmであった。QD1の発光FWHMは、35nmより小さく、そのコアの直径は、約5.4nmである。例2溶液からのOLED作製表1に示す対応する溶液を使用する、層構造1カソード、2EML、3中間層、4HIL、5ITOを有するOLEDを、以下の手順に従って作製する:1.スピンコーティングによる、ITO被覆ガラス基板上への、HILとしての80nmPEDOTBaytronPAl4083の堆積;2.グローブボックスにおける、0.5wt/lの濃度を有するP4トルエン溶液からの、スピンコーティングによる、20nm中間層の堆積;3.グローブボックスにおける、180°Cで、1時間の中間層の加熱:4.ドクターブレード技術を使用することによる、溶液からの、EMLの所望の厚さまでの堆積ディップコーティングも、ここで使用することができる;EMLのための材料、対応する溶液、およびEMLの厚さは、表1に列挙している。異なる色について、EMLの厚さが異なるのは、主に、キャビティー効果を理由とする。青色について最適な厚さは、65nmであることが分かり、緑色および赤色について最適な厚さは、80nmである。スピンコーティングは、EMLを被覆させるのに最適な方法ではない。なぜなら、量子ドットが、他の有機化合物よりもずっと重く、それらのほとんどが、スピンコーティングの間に、遠心力によって失われ得るからである;5.デバイスを加熱して、残留溶媒の除去;加熱条件は、表1に列挙している。条件が異なるのは、EML材料のガラス転移温度Tgが異なる、または融点Tmが異なるからである。加熱処理は、EMLにおける再結晶を導くべきではない;6.真空熱蒸着による、エミッタ層上でのBa/Alカソードの堆積3nm/150nm;7.UV硬化樹脂を使用する、デバイスのカプセル化表1のOLED1からOLED5という用語は、エミッタ層中に量子ドットを有さない参照OLEDに該当するのに対して、QD-LED1からQD-LED5は、エミッタ層に量子ドットを有する、本発明によるOLEDを表す。例3OLEDの特徴づけ本発明によるOLEDを特徴づけるために、以下の特性を記録する:VIL電圧-電流-発光特性、ELスペクトルおよび色座標、効率、駆動電圧。図1は、QD1の吸収スペクトルおよびフォトルミネッセンスPLスペクトル、ならびにOLED1からOLED4のエレクトロルミネッセンスELスペクトルを表す。QD1のPLスペクトルは、OLED1からOLED4のELスペクトルと重複し、そこで、その重複は、青発光OLEDのELスペクトルとで特に顕著である。図1には示していない、OLED5のELスペクトルは、OLED4のELスペクトルに、非常に類似している。表2は、OLED1を対照として用いた結果をまとめたものである。Uonは、立ち上がり電圧を表し、U100は、100nits1nits=cd/m2での電圧を表し、EQEは、外部量子効率を表す。QD-LEDについての理論上の最大外部量子効率最大EQEは、対応するOLEDの最大EQEを掛けたPLQEによって算出する。QD-LED1からQD-LED5は、濃赤色領域での同じCIE座標を示す。1より大きい最大外部量子効率を、三重項緑/黄色とQDQD-LED1からQD-LED3との組み合わせで実現し、このことは、発光ダイオードにおけるQDについて報告された最大EQEと比較して、著しく改善したことを表す。したがって、三重項OLEDと量子ドットとの組み合わせは、非常に有益である。さらなる改善は、発明することなく、1濃度最適化、2緑および黄色波長範囲においてより強い吸収性を有するQDを使用すること、3高いPLQEを有するQDを使用すること、4より高効率のOLEDを使用することによって、容易に実現することができ、三重項OLEDについて、最大の理論EQEは、20ほどの高さになり得る。参照デバイスOLED4およびOLED5の低い最大EQEを考慮すると、QD-LED4およびQD-LED5の最大EQEは高い。すなわち、QD-LED4およびQD-LED5QD-LED4およびQD-LED5QD-LED4およびQD-LED5は、一重項青色からQDへの効率的なエネルギー移動を示す。OLED4および/またはOLED5の改善された性能と共に、一重項青色を用いることによって、当業者は、本発明に基づいて、発明することなく、高性能の赤色QD-LEDを得ることができる。